(57)【要約】    【課題】種々の置換基をより効果的な置換位置に導入でき、安価な原料から効率良くノルボルネン誘導体が得られる製造方法を提供すること。    【解決手段】ノルボルネン誘導体の製造方法は、式（２）で表されるシクロオレフィン類とシクロペンタジエン類とのディールス・アルダー反応により式（１）で表されるノルボルネン誘導体を合成する；【化１】2006225316.tif 000012（式中、Ｒ1〜Ｒ10は、水素原子；ハロゲン原子；連結基を有していてもよい炭素原子数１〜３０の１価の（置換）炭化水素基；及び極性基よりなる群から選ばれる原子又は基、ａ、ｂ、ｃ、ｄ、ｅ、ｆは０〜２の整数（但し、ｂ＝ｃ＝０である場合を除く）、Ａは−（単結合）；−Ｏ−；−Ｓ−；−ＳＯ−；−ＳＯ2−；−ＣＯ−；−ＮＲ11−；−ＳｉＲ122−；又は、炭素原子数１〜３０の２価の（置換）炭化水素基（Ｒ11、Ｒ12は連結基を有していてもよい炭素原子数１〜３０の１価の（置換）炭化水素基））。【選択図】  なし【特許請求の範囲】
【請求項１】
下記一般式（２）で表されるシクロオレフィン類とシクロペンタジエン類とのディールス・アルダー反応により下記一般式（１）で表されるノルボルネン誘導体を合成することを特徴とするノルボルネン誘導体の製造方法；
【化１】
2006225316.tif 000010
（式中、Ｒ1、Ｒ2、Ｒ3、Ｒ4、Ｒ5、Ｒ6、Ｒ7、Ｒ8、Ｒ9、Ｒ10は、それぞれ独立に、水
素原子；ハロゲン原子；炭素原子数１〜１０の２価の炭化水素基である連結基または酸素原子、窒素原子、硫黄原子もしくはケイ素原子を含む連結基を有していてもよい置換もしくは非置換の炭素原子数１〜３０の１価の炭化水素基；および極性基よりなる群から選ばれる原子もしくは基を表わし、ａ、ｂ、ｃ、ｄ、ｅ、ｆはそれぞれ独立に０〜２の整数であり（但し、ｂ＝ｃ＝０である場合を除く）、Ａは−（単結合）；−Ｏ−；−Ｓ−；−ＳＯ−；−ＳＯ2−；−ＣＯ−；−ＮＲ11−；−ＳｉＲ122−；または、置換もしくは非置換の炭素原子数１〜３０の２価の炭化水素基を表す（Ｒ11およびＲ12はそれぞれ独立に酸素原子、窒素原子、イオウ原子もしくはケイ素原子を含む連結基を有していてもよい置換もしくは非置換の炭素原子数１〜３０の１価の炭化水素基）。）
【化２】
2006225316.tif 000011
（式中のＲ3、Ｒ4、Ｒ5、Ｒ6、Ｒ7、Ｒ8、Ｒ9、Ｒ10、ｂ、ｃ、ｄ、ｅ、ｆ、Ａはそれぞ
れ前記一般式（１）で定義の通り。）。
【請求項２】
ディールス・アルダー反応時の反応混合物温度が１００〜２５０℃の範囲内であることを特徴とする請求項１に記載のノルボルネン誘導体の製造方法。
【請求項３】
シクロペンタジエン類としてジシクロペンタジエンおよび／またはシクロペンタジエン、あるいはジ（メチルシクロペンタジエン）および／またはメチルシクロペンタジエンを使用することを特徴とする請求項１または２に記載のノルボルネン誘導体の製造方法。
【請求項４】
一般式（２）中のｂおよびｃがそれぞれ１であるシクロオレフィン類を使用することを特徴とする請求項１〜３のいずれかに記載のノルボルネン誘導体の製造方法。
【請求項５】
一般式（２）中のＲ3〜Ｒ10のうち少なくとも６つが水素原子であり、ｄおよびｆがそ
れぞれ１であるシクロオレフィン類を使用することを特徴とする請求項１〜４のいずれかに記載のノルボルネン誘導体の製造方法。
【請求項６】
一般式（１）中のａが０または１であるノルボルネン誘導体を合成することを特徴とする請求項１〜５のいずれかに記載のノルボルネン誘導体の製造方法。
【発明の詳細な説明】
【技術分野】
【０００１】
本発明は、屈折率の異方性をコントロールできるスピロ構造を有する環状オレフィン含有（共）重合体の原料モノマーとして好適に用いられるノルボルネン誘導体の製法に関する。更に詳しくは、スピロ構造を有するシクロオレフィン類とシクロペンタジエン類とのディールス・アルダー反応によりノルボルネン誘導体を得る方法に関する。
【背景技術】
【０００２】
ノルボルネン誘導体は光学部品に使用される透明樹脂の原料モノマーとして有用な単量体であるが、近年の光学機器の機能の高度化や用途の広範化に伴い、複屈折および複屈折の波長分散性の精密な制御が要求されている。このような光学特性の制御性は、樹脂の加工技術や樹脂の高次構造のみならず樹脂原料の構造が支配的であり、上記要求特性を満足するためには、光学特性を左右する置換基をより効果的な置換位置に導入できる製造方法の導入が必要不可欠である。また、ノルボルネン誘導体を安価に製造することも求められている。
【０００３】
スピロ骨格を有するノルボルネン誘導体は、光学特性を左右する置換基の向きを固定化することが可能であり上記の高度な要求を満足し得る有用な単量体である。従来、スピロ骨格を有するノルボルネン誘導体は、ノルボルネン骨格の構築後に環化反応を行う方法、または例えばイタコン酸無水物のような環状構造を有するオレフィン化合物とシクロペンタジエン類とのディールス・アルダー反応を行う方法により得られることが知られている。しかしながら、前者の方法ではノルボルネン骨格の高歪な構造に起因してオレフィン部の反応性が非常に高く、環化反応の際に使用できる試薬類に制限があり、また、同様の理由で副反応が生じやすいため、精製工程での効率が悪い等の問題があった。また、副反応を抑制する場合には希薄濃度で環化反応を行う必要があり多量の溶剤を使用することになる。特許文献１にはこの方法でスピロ炭素を介してフルオレン骨格を有するノルボルネン誘導体を合成した例が開示されているが、合成資材として高価な薬液類を使用しており工業的に製造することが困難である。一方、後者の方法では、使用できる安価な原料オレフィン（ジエノフィル）の種類が少なく、またスピロ炭素の導入位置が限られてしまうという問題があった。
【０００４】
これら従来のスピロ骨格を有するノルボルネン誘導体の製造方法が包含する種々の問題は極めて重大であり、新たな製造方法の開発が強く望まれている。
【特許文献１】特開２００４−３２３４８９号公報
【発明の開示】
【発明が解決しようとする課題】
【０００５】
本発明は、種々の置換基をより効果的な置換位置に導入出来、また、安価な原料から効率良く得られるノルボルネン誘導体の製造方法を提供することを目的とする。
【課題を解決するための手段】
【０００６】
本発明者らは、上記目的を達成するため、鋭意検討を進めた結果、スピロ炭素を有するシクロオレフィン類とシクロペンタジエン類とのディールス・アルダー反応を含むノルボルネン誘導体の製造方法が上記目的を達成しうることを見出し、該知見に基づいて本発明を完成するに至った。
【０００７】
即ち、本発明は、下記一般式（２）で表されるシクロオレフィン類とシクロペンタジエン類とのディールス・アルダー反応により一般式（１）で表されるノルボルネン誘導体を
合成する方法を提供するものである。
【０００８】
【化１】
2006225316.tif 000002
【０００９】
［式中、Ｒ1、Ｒ2、Ｒ3、Ｒ4、Ｒ5、Ｒ6、Ｒ7、Ｒ8、Ｒ9、Ｒ10は、それぞれ独立に、水
素原子；ハロゲン原子；炭素原子数１〜１０の２価の炭化水素基である連結基または酸素原子、窒素原子、硫黄原子もしくはケイ素原子を含む連結基を有していてもよい置換もしくは非置換の炭素原子数１〜３０の１価の炭化水素基；および極性基よりなる群から選ばれる原子もしくは基を表わし、ａ、ｂ、ｃ、ｄ、ｅ、ｆはそれぞれ独立に０〜２の整数であり（但し、ｂ＝ｃ＝０である場合を除く）、Ａは−（単結合）；−Ｏ−；−Ｓ−；−ＳＯ−；−ＳＯ2−；−ＣＯ−；−ＮＲ11−；−ＳｉＲ122−；または、置換もしくは非置換の炭素原子数１〜３０の２価の炭化水素基を表す（Ｒ11およびＲ12はそれぞれ独立に酸素原子、窒素原子、イオウ原子もしくはケイ素原子を含む連結基を有していてもよい置換もしくは非置換の炭素原子数１〜３０の１価の炭化水素基）。］
【００１０】
【化２】
2006225316.tif 000003
【００１１】
［式中のＲ1、Ｒ2、Ｒ3、Ｒ4、Ｒ5、Ｒ6、Ｒ7、Ｒ8、Ｒ9、Ｒ10、ｂ、ｃ、ｄ、ｅ、ｆ、
Ａはそれぞれ前記一般式（１）で定義の通り。］
本発明ではディールス・アルダー反応時の反応混合物温度が１００〜２５０℃の範囲内であることが好ましい。
【００１２】
また、本発明ではシクロペンタジエン類としてジシクロペンタジエンおよび／またはシクロペンタジエン、またはジ（メチルシクロペンタジエン）および／またはメチルシクロペンタジエンを使用することが好ましく、シクロオレフィン類として上記一般式（２）中のｂおよびｃがそれぞれ１であるシクロオレフィン類を使用することが好ましく、上記一般式（２）中のＲ3〜Ｒ10のうち少なくとも６つが水素原子であり、ｄおよびｆがそれぞ
れ１であるシクロオレフィン類を使用することも好ましい。
【００１３】
本発明では一般式（１）中のａが０または１であるノルボルネン誘導体を合成すること
が好ましい。
【発明の効果】
【００１４】
本発明に係るノルボルネン誘導体の製造方法は、スピロ炭素を有するシクロオレフィン類とシクロペンタジエン類とのディールス・アルダー反応によりノルボルネン誘導体を合成しており、その反応条件および使用する原料を選択することによって、種々の置換基をより効果的な置換位置に導入出来る。
【００１５】
また、本発明に係るノルボルネン誘導体の製造方法は、同一の原料および資材（塩基・溶媒・触媒等）を使用した他の合成ルートと比較して効率的である。さらに、本発明で使用する合成資材は何れも安価または安価に製造可能で、工業的に使用可能なものであることから利用価値が高い。
【００１６】
本発明の製法で得られるノルボルネン誘導体は、スピロ結合で種々の置換基をノルボルネン環と垂直方向に固定している為、このようなノルボルネン誘導体を用いて得られる重合体では、その含有量を適切に調整することで複屈折性、波長分散性を自在に制御することが可能である。
【００１７】
本発明の製法で得られるノルボルネン誘導体は、光学樹脂前駆体モノマーとして非常に有用であり、これを用いて得られる重合体は、光ディスク、光磁気ディスク、光学レンズ（Ｆθレンズ、ピックアップレンズ、レーザープリンター用レンズ、カメラレンズ等）、眼鏡レンズ、光学フィルム／シート（ディスプレイ用フィルム、位相差フィルム、偏光フィルム、偏光板保護フィルム、拡散フィルム、反射防止フィルム、液晶基板、ＥＬ基板、電子ペーパー用基板、タッチパネル基板、ＰＤＰ前面板等）、透明導電性フィルム用基板、光ファイバー、導光板、光カード、光ミラー、ＩＣ、ＬＳＩ、ＬＥＤ封止材等、非常に高精度の光学設計が必要とされている光学材料への応用が可能である。
【発明を実施するための最良の形態】
【００１８】
以下、本発明について具体的に説明する。
＜反応試剤＞
本発明に使用する原料の内、シクロペンタジエン類としては下記一般式（３）で表されるシクロペンタジエン類および／または（４）で表されるシクロペンタジエン類が使用できるが、コストの面から好ましくはジシクロペンタジエンまたはジ（メチルシクロペンタジエン）、更に好ましくはジシクロペンタジエンである。
【００１９】
【化３】
2006225316.tif 000004
【００２０】
［式中、Ｒ1は一般式（１）で定義の通り］
また、本発明に使用する原料の内、ジエノフィルとしては上記一般式（２）で表されるシクロオレフィン類を使用することができる。
【００２１】
前記一般式（１）〜（４）において、Ｒ1〜Ｒ10は、それぞれ独立に、水素原子；ハロ
ゲン原子；炭素原子数１〜１０の２価の炭化水素基である連結基または酸素原子、窒素原子、イオウ原子もしくはケイ素原子を含む連結基を有していてもよい置換もしくは非置換の炭素原子数１〜３０の炭化水素基；および極性基よりなる群から選ばれる原子もしくは基を表わす。
【００２２】
ここで、ハロゲン原子としては、フッ素原子、塩素原子および臭素原子が挙げられる。
炭素原子数１〜３０の炭化水素基としては、例えば、メチル基、エチル基、プロピル基等のアルキル基；シクロペンチル基、シクロヘキシル基等のシクロアルキル基；ビニル基、アリル基等のアルケニル基；エチリデン基、プロピリデン基等のアルキリデン基；フェニル基、ナフチル基、アントラセニル基等の芳香族基等が挙げられる。これらの炭化水素基は置換されていてもよく、置換基としては例えばフッ素、塩素、臭素等のハロゲン原子、フェニルスルホニル基、シアノ基等が挙げられる。
【００２３】
また、上記の置換または非置換の炭化水素基は、直接環構造に結合していてもよいし、あるいは連結基を介して結合していてもよい。連結基としては、例えば炭素原子数１〜１０の２価の炭化水素基（例えば、−(CH2)q−、ｑは１〜１０の整数で表わされるアルキレン基）；酸素原子、窒素原子、イオウ原子またはケイ素原子を含む連結基（例えば、カルボニル基（−CO−）、カルボニルオキシ基（−COO−）、スルホニル基（−SO2−）、スルホニルエステル基（−SO2−O−）、エーテル結合（−O−）、チオエーテル結合（−Ｓ−
）、イミノ基（−NH−）、アミド結合（−NHCO−）、シロキサン結合（−Si(R2)O−（こ
こで、Ｒはメチル、エチル等のアルキル基））；あるいはこれらの２種以上が組み合わさって連なったものが挙げられる。
【００２４】
極性基としては、例えば水酸基、炭素原子数１〜１０のアルコキシ基、カルボニルオキシ基、アルコキシカルボニル基、アリーロキシカルボニル基、シアノ基、アミド基、イミド基、トリオルガノシロキシ基、トリオルガノシリル基、アミノ基、アシル基、アルコキシシリル基、スルホニル基、およびカルボキシル基などが挙げられる。さらに具体的には、上記アルコキシ基としては、例えばメトキシ基、エトキシ基等が挙げられ；カルボニルオキシ基としては、例えばアセトキシ基、プロピオニルオキシ基等のアルキルカルボニルオキシ基、及びベンゾイルオキシ基等のアリールカルボニルオキシ基が挙げられ；アルコキシカルボニル基としては、例えばメトキシカルボニル基、エトキシカルボニル基等が挙げられ；アリーロキシカルボニル基としては、例えばフェノキシカルボニル基、ナフチルオキシカルボニル基、フルオレニルオキシカルボニル基、ビフェニリルオキシカルボニル基等が挙げられ；トリオルガノシロキシ基としては例えばトリメチルシロキシ基、トリエチルシロキシ基等が挙げられ；トリオルガノシリル基としてはトリメチルシリル基、トリエチルシリル基等が挙げられ；アミノ基としては第１級アミノ基等が挙げられ、アルコキシシリル基としては例えばトリメトキシシリル基、トリエトキシシリル基等が挙げられる。
【００２５】
ａ、ｂ、ｃ、ｄ、ｅ、ｆはそれぞれ独立に０〜２の整数であり（但し、ｂ＝ｃ＝０の場合を除く）、ａは好ましくは０または１であり、ｂ、ｃは好ましくは１であり、ｄ、ｆは好ましくはそれぞれ独立に０または１であり、ｅは好ましくは０または１である。
【００２６】
Ａが示す−ＮＲ11−、−ＳｉＲ122−におけるＲ11およびＲ12において、酸素原子、窒
素原子、イオウ原子もしくはケイ素原子を含む連結基としては上記と同じ基が挙げられ、置換もしくは非置換の炭素原子数１〜３０の１価の炭化水素基としては上記と同じ基が挙げられる。また、Ａが示す、置換もしくは非置換の炭素原子数１〜３０の２価の炭化水素基としては、好ましくは−（ＣＨ2）n−（ｎは０または１〜３の整数）である。
【００２７】
上記一般式（２）で表されるシクロオレフィン類としては、具体的には下記のような化
合物を挙げることができる。
【００２８】
【化４】
2006225316.tif 000005
【００２９】
【化５】
2006225316.tif 000006
【００３０】
【化６】
2006225316.tif 000007
【００３１】
【化７】
2006225316.tif 000008
【００３２】
【化８】
2006225316.tif 000009
【００３３】
また、このような一般式（２）で表されるシクロオレフィン類の内、式（２）中のｂおよびｃがそれぞれ１であるシクロオレフィン類を使用することがより好ましい。式（２）中のｂおよびｃがそれぞれ１であると形成される環構造の歪が小さいため熱的または化学的安定性に優れるものとなる。また同様の理由で一般式（２）で表されるシクロオレフィン類製造時の収率が増加するので好ましい。式（２）中のｂおよびｃがそれぞれ２よりも大きいと、導入する置換基の立体的な位置が固定されず、これらの置換基導入に起因する種々の優れた特性が十分に発揮されないことがある。
【００３４】
さらに一般式（２）中のｄおよびｆがそれぞれ独立に０または１であり、Ｒ3〜Ｒ10の
うち少なくとも６つが水素原子であるシクロオレフィン類を使用することが好ましい。
このようなシクロオレフィン類としては、好ましくはスピロ［フルオレン−９,４'−シクロペンテン］、スピロ［２,７−ジメトキシフルオレン−９,４'−シクロペンテン］、
スピロ［２,７−ジエトキシフルオレン−９,４'−シクロペンテン］、スピロ［３,６−ジメトキシフルオレン−９,４'−シクロペンテン］、スピロ［２−メトキシフルオレン−９,４'−シクロペンテン］、スピロ［２−エトキシフルオレン−９,４'−シクロペンテン］、より好ましくはスピロ［フルオレン−９,４'−シクロペンテン］、スピロ［２,７−ジ
メトキシフルオレン−９,４'−シクロペンテン］、スピロ［３,６−ジメトキシフルオレ
ン−９,４'−シクロペンテン］、スピロ［２−メトキシフルオレン−９,４'−シクロペンテン］、最も好ましくはスピロ［フルオレン−９,４'−シクロペンテン］である。
【００３５】
これらの一般式（２）で表されるシクロオレフィン類は、例えば２−ブテン−１,４−
ジオールのようなアルコール類の水酸基を、トシル基のような適切な脱離基へと変換した後、塩基の存在下でフルオレンのような活性メチレン基を有する化合物と縮合環化して得ることができる（以下「Ａ法」と省略する）。また、例えば塩基の存在下、２等量のアリルクロライドのようなビニル化合物とフルオレンのような活性メチレン基を有する化合物とを縮合し、９,９−ジアリルフルオレンを合成した後にメタセシス反応触媒の存在下に
閉環反応を行っても得ることができる（以下「Ｂ法」と省略する）。（上記の具体的な数値および物質名は本発明を限定するものではない）
＜Ａ法の具体的説明＞
Ａ法で使用できるアルコール類としては例えば２−ブテン−１,４−ジオール、２−ペ
ンテン−１,５−ジオール、３−ヘキセン−１,６−ジオール等を挙げることができる。また、これらのオレフィン部位の幾何異性体は何れでも良く、２種の混合物であっても良いが好ましくはシス体である。
【００３６】
これらのジオール類の水酸基の脱離基（スルホン酸エステル、リン酸エステル、ハロゲン原子等）への変換には公知の手法が使用できる。このような変換試薬としては、例えばベンゼンスルホン酸クロライド、ｐ−トルエンスルホン酸クロライド、ｐ−ブロモベンゼンスルホン酸クロライド、メタンスルホン酸クロライド、トリフルオロメタンスルホン酸クロライド等のスルホン酸誘導体；フェニルホスホン酸ジクロライド、メチルホスホン酸ジクロライド等のリン酸誘導体；塩化チオニル、三塩化リン、五塩化リン、臭化チオニル、三臭化リン、オキシ塩化リン等のハロゲン化剤；トリメチルシリルクロライド、アセトニトリル、および臭化リチウム、臭化ナトリウム、臭化カリウム、臭化カルシウム、よう化カリウム、またはよう化ナトリウム等を併用するハロゲン化剤を挙げることができる。また、水酸基をハロゲン原子に置換した場合には、ハロゲン交換反応によってより脱離性の高いハロゲン原子へと置換しても良い。
【００３７】
縮合環化反応によりシクロオレフィン類を合成する際に使用する塩基としては、例えば、ｎ−ブチルリチウム、ｓ−ブチルリチウム、ｔ−ブチルリチウム、フェニルリチウムなどの有機リチウム；ソーダアミド、リチウムジイソプロピルアミド等の金属アミド；水酸化ナトリウム、水酸化カリウムなどの金属水酸化物；ナトリウムメトキシド、ナトリウムエトキシド、ｔ−ブトキシカリウムなどの金属アルコキシド；炭酸カリウム、炭酸ナトリウムなどの炭酸金属塩；水素化ナトリウムなどの金属水素化物；ナトリウム、カリウム、リチウムなどのアルカリ金属を例示することができる。Ohwada, Tomohiko J.Am.Chem.Soc.;114;23;8818 (1992)にはｎ−ブチルリチウムによってフルオレンアニオンを生成し、２,４−ジハロブタンと反応させてスピロ環状化合物を合成する例が、Jason,Mark E. et al.,J.Org.Chem.;56:11;3664 (1991)にはt−ブトキシカリウムによってフルオレンアニオンを生成し、１,４−ジブロモブタンと反応させてスピロ環状化合物を合成する例が開示さ
れている。これらの塩基を使用して縮合環化反応を行う際の媒体としては均一相であっても固／液または液／液の２相系であっても良く、使用する金属化合物の溶解性が低い場合には公知の相関移動触媒を少量添加しても良い。
＜Ｂ法の具体的説明＞
Ｂ法で使用できるビニル化合物としては、例えばアリルクロライド、アリルブロマイド、４−クロロ−１−ブテン、４−ブロモ−１−ブテン等を挙げることができる。これらのビニル化合物は１種単独でも複数を併用しても良く、また、ハロゲン交換反応によってより脱離性の高いハロゲン原子へと置換しても良い。
【００３８】
活性メチレン基を有する化合物との縮合反応の際に使用できる塩基としてはＡ法の縮合環化反応で使用できる塩基と同様のものを挙げることができる。また、これらの塩基を使用して縮合反応を行う際の媒体としては均一相であっても固／液または液／液の２相系であっても良く、使用する金属化合物の溶解性が低い場合には公知の相関移動触媒を少量添加しても良い。
【００３９】
メタセシス反応触媒としてはOlefin Metathesis and Metathesis Polymerization（K.J.IVIN, J.C.MOL, Academic Press 1997）に記載されている触媒が好ましく用いられる。
このような触媒としては、（Ｉ）例えば、（ａ）Ｗ、Ｍｏ、Ｒｅ、ＶおよびＴｉの化合物から選ばれた少なくとも１種と、（ｂ）アルカリ金属元素（例えば、Ｌｉ、Ｎａ、Ｋ）、アルカリ土類金属元素（例えば、Ｍｇ、Ｃａ）、第１２族元素（例えば、Ｚｎ、Ｃｄ、Ｈｇ）、第１３族元素（例えば、Ｂ、Ａｌ）、第１４族元素（例えば、Ｓｉ、Ｓｎ、Ｐｄ）等の化合物であって、少なくとも１つの当該元素−炭素結合または当該元素−水素結合を
有するものから選ばれた少なくとも１種との組み合わせからなるメタセシス触媒が挙げられる。該触媒の活性を高めるために、後述の（ｃ）添加剤が添加されたものであってもよい。
【００４０】
上記（ａ）成分の具体例としては、例えば、ＷＣｌ6、ＭｏＣｌ5、ＲｅＯＣｌ3、ＶＯ
Ｃｌ3、ＴｉＣｌ4等の特開平１−２４０５１７号公報に記載の化合物を挙げることができる。これらは１種単独でも２種以上を組み合わせても使用することができる。
【００４１】
上記（ｂ）成分の具体例としては、例えば、ｎ−Ｃ4Ｈ9Ｌｉ、（Ｃ2Ｈ5）3Ａｌ、（Ｃ2Ｈ5）2ＡｌＣｌ、（Ｃ2Ｈ5）1.5ＡｌＣｌ1.5、（Ｃ2Ｈ5）ＡｌＣｌ2、メチルアルモキサ
ン、ＬｉＨ等の特開平１−２４０５１７号公報に記載の化合物を挙げることができる。これらは１種単独でも２種以上を組み合わせても使用することができる。
【００４２】
上記（ｃ）成分の添加剤としては、例えば、アルコール類、アルデヒド類、ケトン類、アミン類等を好適に用いることができ、更に、特開平１−２４０５１７号公報に記載の化合物を使用することができる。これらは１種単独でも２種以上を組み合わせても使用することができる。
【００４３】
また、閉環メタセシス反応には（II）周期表第４族〜第８族の遷移金属−カルベン錯体やメタラシクロブタン錯体等からなるメタセシス触媒も好ましく用いることができる。具体例としては、例えば、Ｗ（＝Ｎ−２,６−Ｃ6Ｈ3iＰｒ2）（＝ＣＨtＢｕ）（ＯtＢｕ）2、Ｍｏ（＝Ｎ−２,６−Ｃ6Ｈ3iＰｒ2）（＝ＣＨtＢｕ）（ＯtＢｕ）2、Ｒｕ（＝ＣＨＣＨ＝ＣＰｈ2）（ＰＰｈ3）2Ｃｌ2、Ｒｕ（＝ＣＨＰｈ）［Ｐ（Ｃ6Ｈ11）3］2Ｃｌ2等が挙げられる。これらは１種単独でも２種以上を組み合わせても使用することができる。
【００４４】
なお、上記触媒（Ｉ）と（II）とを組み合わせて用いても差し支えない。
Syn. Lett., 10, 1618 (1999).には金属カリウムの存在下、アリルブロマイドとフルオレンとの反応によりジアリルフルオレンを合成し、引き続くＲｕ（＝ＣＨＰｈ）［Ｐ（Ｃ6Ｈ11）3］2Ｃｌ2をメタセシス触媒として用いた閉環反応によりスピロ［フルオレン−９,４'−シクロペンテン］を合成した例が開示されている。
＜反応条件＞
本発明は前記一般式（２）で表されるシクロオレフィン類とシクロペンタジエン類とのディールス・アルダー反応を必須の工程とするが、その反応条件としては反応混合物温度が１００〜２５０℃の範囲内であり、好ましくは１２０〜２４０℃、更に好ましくは１４０〜２２０℃である。反応混合物温度がこれらの範囲よりも低いと反応速度が遅く生産性が悪化し、高いと逆反応（副反応）が進行して目的物の収率が低下することがある。
【００４５】
ディールス・アルダー反応を行う際の一般式（２）で表されるシクロオレフィン類とシクロペンタジエン類との量的関係はモル比として、通常は一般式（２）で表されるシクロオレフィン類／シクロペンタジエン類＝１／０．６〜１／２０、好ましくは１／０．７〜１／１５、さらに好ましくは１／０．８〜１／１０である（シクロペンタジエン類がジシクロペンタジエンのような環状共役ジエンの二量体である場合または環状共役ジエンの二量体と単量体との混合物を使用する場合には環状共役ジエン単量体としてモル比を換算して上記範囲内の仕込比とする）。添加するシクロペンタジエン類の量がこの範囲よりも少ないと比較的高価なシクロオレフィン類が未反応のまま残存してしまうため好ましくない。また、シクロペンタジエン類の量がこの範囲よりも多いと生成した前記一般式（１）で表されるノルボルネン誘導体とシクロペンタジエン類との更なる反応やシクロペンタジエン類間のディールス・アルダー反応が進行して目的物の収率が低下することがあるので好ましくない。
【００４６】
また、ディールス・アルダー反応時の原料の仕込み方法は、一般式（２）で表されるシクロオレフィン類とシクロペンタジエン類とを前記範囲となる比率で同時に全量仕込んでも良いし、一般式（２）で表されるシクロオレフィン類の加熱下にシクロペンタジエン類を添加してディールス・アルダー反応させても良い。後者の方法でディールス・アルダー反応を実施する場合、シクロペンタジエン類の添加速度は、使用するシクロペンタジエン類の全重量を１００ｗｔ％として、３〜５００ｗｔ％毎時、好ましくは４〜３００ｗｔ％毎時、更に好ましくは５〜１００ｗｔ％毎時である。添加速度がこれらの範囲よりも遅いと生産性が悪く、速いと生成した前記一般式（１）で表されるノルボルネン誘導体とシクロペンタジエン類との更なる反応やシクロペンタジエン類間のディールス・アルダー反応が進行して目的物の収率が低下することがある。この添加速度によって一般式（１）中のａの値をコントロールすることができるが添加方法は連続添加であっても良く、平均の添加速度が前記添加速度の範囲であれば分割添加であっても良い。
【００４７】
ディールス・アルダー反応を行う際には無溶媒下でも溶媒中でも実施することができる。使用できる溶媒としては一般式（２)で表されるシクロオレフィン類およびシクロペン
タジエン類が加熱下で溶解するものであれば特に限定されないが、例えばThe Diels-Alder Reaction（Francesco Fringuelli,Aldo Taticchi,JOHN WILEY & SONS,LTD）に記載されている溶媒が好ましく使用できる。より具体的には例えばペンタン、ヘキサン、ヘプタン、オクタン、ノナン、デカン等のアルカン類；シクロヘキサン、シクロヘプタン、シクロオクタン、デカリン、ノルボルナン等のシクロアルカン類；ベンゼン、トルエン、キシレン、エチルベンゼン、クメン等の芳香族炭化水素；クロロブタン、ブロムヘキサン、塩化メチレン、ジクロロエタン、ヘキサメチレンジブロミド、クロロベンゼン、クロロホルム、テトラクロロエチレン等のハロゲン化アルカン、ハロゲン化アリール等の化合物；酢酸エチル、酢酸ｎ−ブチル、酢酸ｉｓｏ−ブチル、プロピオン酸メチル等の飽和カルボン酸エステル類；ジブチルエーテル、テトラヒドロフラン、ジメトキシエタン等のエーテル類が挙げられ、これらの中では溶解性の面から芳香族または脂肪族炭化水素が好ましい。これらは１種単独でも２種以上を組み合わせても使用することができる。これらの反応用溶媒の使用量は、「溶媒：全原料」の重量比が、通常、０：１〜１０：１となる量であり、好ましくは０：１〜５：１となる量である。溶媒の使用量がこの範囲よりも多いと、反応速度が遅くなるばかりでなく容量が大きくなるため生産性の低下を招くことになる。
【００４８】
ディールス・アルダー反応を行う反応時間は、通常１〜５０時間、好ましくは２〜４０時間、更に好ましくは３〜３０時間である。反応時間がこの範囲よりも短いと反応が不十分であるため収率が低下し、長いと生産性が悪くなるため好ましくない。
【００４９】
また、該ディールス・アルダー反応には触媒を使用することもできる。このような触媒としては、例えばThe Diels-Alder Reaction（Francesco Fringuelli,Aldo Taticchi,JOHN WILEY & SONS,LTD）に記載されている触媒が好ましく使用できる。
【００５０】
さらに、該ディールス・アルダー反応には公知の重合禁止剤または重合抑制剤を使用することもできる。このような重合禁止または抑制剤としては例えば、ｔ−ブチルカテコール、２,６−ジ−t−ブチル−４−メチルフェノール、２,２'−メチレンビス（４−エチル−６−ｔ−ブチルフェノール）、ヒドロキノン、ベンゾキノン、２,６−ジクロロベンゾ
キノン、２,５−ジ−ｔ−ブチルヒドロキノン、ペンタエリスリトール・テトラキス[３−（３,５−ジ−ｔ−ブチル−４−ヒドキシフェニル）プロピオネート]、４,４'−チオビス−（６−ｔ−ブチル−３−メチルフェノール）、１,１−ビス（４−ヒドロキシフェニル
）シクロヘキサン、オクタデシル・３−（３,５−ジ−ｔ−ブチル−４−ヒドロキシフェ
ニル）プロピオネート、３,３',３”,５,５',５”−ヘキサ−ｔ−ブチル−ａ,ａ',ａ”−（メシチレン−２,４,６−トリイル）トリ−ｐ−クレゾール等のフェノール系またはヒドロキノン系化合物、ジフェニルピクリルヒドラジンやジフェニルアミンのようなアミン系
化合物、ジチオベンゾイルジスルフィド、ｐ,ｐ'−ジトリルトリススルフィド、ジベンジルテトラスルフィド、テトラエチルチウラムジスルフィドのような有機硫黄化合物、ジニトロベンゼンのようなニトロ化合物、２−メチル−２−ニトロソプロパンのようなニトロソ化合物、トリ（ベンゾイルオキシ）鉄、臭化第三鉄、塩化第三鉄、塩化第二銅のような金属塩化合物を挙げることができる。このような添加剤を使用することにより原料オレフィン類の熱重合を禁止または抑制し、目的物の収率を向上させることが可能である。
【００５１】
上記一般式（２）で表されるシクロオレフィン類と、シクロペンタジエン類とのディールス・アルダー反応によって得られる一般式（１）で表されるノルボルネン誘導体の構造は、一般式（１）中のａが０または１であることが好ましい。ａが２よりも大きいと、得られるノルボルネン誘導体から合成される重合体のガラス転移温度が必要以上に高くなり、加工性に乏しく強度が不十分なものとなることがある。
＜精製方法＞
このようにして得られた反応生成物は蒸留、抽出または晶析を行うか、これらを組み合わせて行うことにより精製／分離することができる。使用する原料、生成物、および副生成物の物理的および化学的性質により精製方法および精製条件は異なるが、反応生成物（一般式（１）で表されるノルボルネン誘導体）の沸点が工業的に蒸留可能な温度および圧力である場合には蒸留による精製／分離が好ましいが、蒸留前または蒸留後に抽出または晶析によりオリゴマー成分の除去やより純度を高くするための精製を行っても良い。ディールス・アルダー反応生成物の沸点が高く、蒸留が困難である場合には蒸留による沸点の低い成分の除去と抽出および／または晶析を組み合わせて精製することができる。さらに、ディールス・アルダー反応生成物と原料または副生成物との溶解性に十分な差がある場合には抽出および／または晶析により精製することができる。抽出または晶析には公知の有機溶媒を使用することができる。また、分離した原料は再利用することができる。これらの手法の精製を行うことによって次工程の開環重合または付加重合時の重合阻害剤となり得る不純物を許容濃度以下に除くことができる。
【００５２】
本発明の製法で得られるノルボルネン誘導体は、開環重合、開環重合とそれに続く水素添加反応、付加重合、ラジカル重合、カチオン重合、アニオン重合等によって、所望の重合体とすることができる。また、本発明のノルボルネン誘導体を、必要に応じて任意の共重合可能な化合物と共重合反応させて共重合体を得る事も可能である。
【００５３】
本発明の製法で得られるノルボルネン誘導体から合成した重合体は、優れた透明性、耐熱性、低吸水性を示し、かつ用途に応じて任意に複屈折値の大きさやその波長分散性を制御できることから、光ディスク、光磁気ディスク、光学レンズ（Ｆθレンズ、ピックアップレンズ、レーザープリンター用レンズ、カメラ用レンズ等）、眼鏡レンズ、光学フィルム／シート（ディスプレイ用フィルム、位相差フィルム、偏光フィルム、偏光板保護フィルム、拡散フィルム、反射防止フィルム、液晶基板、ＥＬ基板、電子ペーパー用基板、タッチパネル基板、ＰＤＰ前面板等）、透明導電性フィルム用基板、光ファイバー、導光板、光カード、光ミラー、ＩＣ、ＬＳＩ、ＬＥＤ封止材などの成形材料として好適に応用することができる。
［実施例］
以下、実施例に基づいて本発明をさらに具体的に説明するが、本発明はこれらの実施例に限定されるものではない。
【実施例１】
【００５４】
＜スピロ[フルオレン−９,８'−トリシクロ［４.３.０.１2.5］[３]デセン]の合成＞
ｃｉｓ−１,４−ジクロロ−２−ブテン １４．８８ｇ（０．１２ｍｏｌ）、フルオレン１６．６０ｇ（０．１ｍｏｌ）、５０ｗｔ％水酸化ナトリウム水溶液 ８０ｇ、トリエチ
ルベンジルアンモニウムクロライド ０．４ｇ（０．００１３ｍｏｌ）、ジメチルスルホ
キシド２ｍＬを冷却管、攪拌機、温度計を備えたフラスコ中に仕込み、９５〜１００℃で４時間反応させた。その後、反応混合物中にトルエン４０ｍＬを加え、有機相と水相とを分離し、有機相を蒸留水２０ｍＬで３回洗浄した。この反応混合物を濃縮後、蒸留精製してスピロ［フルオレン−９,４'−シクロペンテン］を７０％含む混合物を得た［沸点：１３８〜１４８℃（１ｍｍＨｇ）、目的物収率＝２３％］。得られた混合物の1Ｈ−ＮＭＲ
および13Ｃ−ＮＭＲスペクトル（いずれも重水素化クロロホルム中で測定）をそれぞれ図１および図２に示す。
【００５５】
上記のようにして得られたスピロ［フルオレン−９,４'−シクロペンテン］を含む混合物４．５５ｇ（０．０１４６ｍｏｌ）を１８０℃に加熱し、その中にジシクロペンタジエンを０．３８ｇ／ｈの平均添加速度で合計７．２ｇ（０．０５４８ｍｏｌ）加えた。同時に反応温度を２℃／ｍｉｎの平均速度で昇温して２１０℃まで上昇させた。ジシクロペンタジエン全量添加後、更に３０分間反応を行った後、反応混合物をメタノールで再結晶してスピロ[フルオレン−９,８'−トリシクロ［４.３.０.１2,5］[３]デセン]を収率２２％で得た。得られたスピロ[フルオレン−９,８'−トリシクロ［４.３.０.１2,5］[３]デセ
ン]の1Ｈ−ＮＭＲスペクトル（重水素化クロロホルム中で測定）を図３に示す。
【実施例２】
【００５６】
＜スピロ[フルオレン−９,８'−トリシクロ［４.３.０.１2,5］[３]デセン]の合成＞
実施例１と同様にして得たスピロ［フルオレン−９,４'−シクロペンテン］を７０％含む混合物１．０１ｇ（３．２ｍｍｏｌ）とジシクロペンタジエン０．９ｇ（３．４ｍｍｏｌ）とをステンレス製反応容器に仕込み、２００℃で７時間反応を行った。反応混合物をメタノールで再結晶してスピロ[フルオレン−９,８'−トリシクロ［４.３.０.１2,5］[３]デセン]を収率９％で得た。
［比較例］
＜スピロ[フルオレン−９,８'−トリシクロ［４.３.０.１2,5］[３]デセン]の合成＞
ｃｉｓ−１,４−ジクロロ−２−ブテン １８．７５ｇ（０．１５ｍｏｌ）とジシクロペンタジエン ３９．６６ｇ（０．３ｍｏｌ）をステンレス製反応容器に仕込み、２００℃
で４時間反応させた。その後、蒸留精製して５,６−ジ（クロロメチル）−２−ノルボル
ネンを９０％含む混合物を得た［沸点：１０８〜１１２℃（１０ｍｍＨｇ）、目的物収率＝４４％］。
【００５７】
得られた５,６−ジ（クロロメチル）−２−ノルボルネン ５．３４８ｇ（０．０２８ｍｏｌ）、フルオレン ４．６５２ｇ（０．０２８ｍｏｌ）、５０ｗｔ％水酸化ナトリウム
水溶液 １９ｇ、トリエチルベンジルアンモニウムクロライド ０．１３ｇ（０．０００６ｍｏｌ）、ジメチルスルホキシド ０．６ｍＬを冷却管、攪拌機、温度計を備えたフラス
コ中に仕込み、９５〜１００℃で４時間反応させた。その後、反応混合物中にトルエン２０ｍＬを加え、有機相と水相とを分離し、有機相を蒸留水２０ｍＬで３回洗浄した。有機相を濃縮後、ガスクロマトグラフィー分析により定量したスピロ[フルオレン−９,８'−
トリシクロ［４.３.０.１2,5］[３]デセン]の収率は０．３％であり、単離には至らなか
った。
【図面の簡単な説明】
【００５８】
【図１】実施例１で得られた混合物の1Ｈ−ＮＭＲスペクトルである。
【図２】実施例１で得られた混合物の13Ｃ−ＮＭＲスペクトルである。
【図３】スピロ［フルオレン−９,８'−トリシクロ［４.３.０.１2,5］[３]デセン］の1Ｈ−ＮＭＲスペクトルである。
【図１】
2006225316.tif 000013
【図２】
2006225316.tif 000014
【図３】
2006225316.tif 000015